(57)【要約】【課題】燃料電池や電解セルなどに用いられる、金属酸化物系触媒の触媒活性及び耐久性を向上させる。【解決手段】本発明のある態様の電極材料は、酸素還元に活性を有する金属酸化物粒子を含む電極触媒、および、上記金属酸化物粒子の表面の少なくとも一部を被覆する多孔性無機材料を備える。多孔性無機材料としてシリカが挙げられる。塩基性官能基として、第一級アミン誘導体、第二級アミン誘導体、第三級アミン誘導体、または第四級アンモニウム誘導体などの窒素原子を含む官能基が挙げられる。【選択図】図１
2014220111.tif 000002
【特許請求の範囲】
【請求項１】
酸素還元に活性を有する金属酸化物粒子を含む電極触媒と、
前記金属酸化物粒子の表面の少なくとも一部を被覆する多孔性無機材料と、
を備えることを特徴とする電極材料。
【請求項２】
前記多孔性無機材料が、シリカ（ＳｉＯ２）を含む請求項１に記載の電極材料。
【請求項３】
前記多孔性無機材料が、塩基性官能基を含むことを特徴とする請求項１または２に記載の電極材料。
【請求項４】
前記塩基性官能基が、窒素原子を含むことを特徴とする請求項３に記載の電極材料。
【請求項５】
前記塩基性官能基が、第一級アミン誘導体、第二級アミン誘導体、第三級アミン誘導体、または第四級アンモニウム誘導体のうち少なくとも１種以上を含む請求項４に記載の電極材料。
【請求項６】
前記金属酸化物粒子が、一般式Ａ２Ｂ２Ｏ７−Ｚ
（ただし、ＡおよびＢはそれぞれ金属元素を表し、Ｚは０以上１以下の数を表し、ＡはＬａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｐｂ、Ｂｉ、Ｍｎ、及びＹからなる群から選ばれる少なくとも一種を含み、ＢはＲｕ、Ｚｒ、Ｓｎ、Ｈｆ、Ｔｉ、Ｔａ、Ｎｂ、Ｖ、Ｓｂ、及びＩｒからなる群から選ばれる少なくとも一種を含む。）
で表されるパイロクロア型酸化物である請求項１乃至５のいずれか１項に記載の電極材料。
【請求項７】
イオン伝導性を有する電解質膜と、
前記電解質膜の一方の面に設けられているカソード触媒層と、
前記電解質膜の一方の面に設けられているアノード触媒層と、
を備え、
前記カソード触媒層が請求項１乃至６のいずれかに記載の電極材料を備えることを特徴とする膜電極接合体。
【請求項８】
請求項７に記載の膜電極接合体を備えることを特徴とする燃料電池スタック。
【請求項９】
酸素還元に活性を有する金属酸化物粒子を含む電極触媒を生成する工程と、
前記金属酸化物粒子の表面の少なくとも一部を多孔性無機材料で被覆する工程と、
を含むことを特徴とする電極材料の製造方法。
【請求項１０】
前記金属酸化物粒子の表面の少なくとも一部を多孔性無機材料で被覆する工程の後に、
さらに、前記多孔性無機材料の細孔表面を、塩基性官能基で修飾する工程を行うことを特徴とする、請求項９に記載の電極材料の製造方法。
【請求項１１】
前記塩基性官能基で修飾する工程が、前記多孔性無機材料と、有機シラン化合物とを反応させる工程であって、前記有機シラン化合物が、第一級アミノ基、第二級アミノ基、第三級アミノ基または第四級アンモニウム基のうち少なくとも１種以上を含む請求項１０に記載の電極材料の製造方法。
【発明の詳細な説明】
【技術分野】
【０００１】
本発明は、燃料電池などに用いられる電極材料に関する。
【背景技術】
【０００２】
固体高分子形燃料電池は、アノード（燃料極）に水素を含む燃料ガス、カソード（空気極）に酸素を含む酸化剤ガスを供給し、以下の電気化学反応により発電する装置である。
アノード：Ｈ２→２Ｈ＋+２ｅ−・・・（１）
カソード：１／２Ｏ２+２Ｈ＋+２ｅ−→Ｈ２Ｏ・・・（２）
【０００３】
アノードおよびカソードは、それぞれ触媒層とガス拡散層が積層した構造からなる。触媒層は、触媒を担持した炭素粒子とプロトン伝導性イオノマーにより構成される層である。ガス拡散層は、酸化剤ガスや燃料ガスの通過経路となる。各電極の触媒層がプロトン伝導性電解質膜を挟んで対向配置され、膜電極接合体が構成される。
【０００４】
カソード触媒層は強酸性かつ高電位という過酷な雰囲気であるため、触媒には高い化学的安定性が求められる。さらに、カソード反応（酸素還元反応）の反応速度は非常に遅いため、触媒には高い酸素還元活性が求められる。現在、カソード触媒として、ＰｔまたはＰｔ合金が用いられているが、Ｐｔは非常に高価であるため、Ｐｔを含まない、より安価な触媒を用いることが望まれている。
【０００５】
Ｐｔ以外の酸素還元触媒として、特許文献１に記載のパイロクロア型酸化物のような、金属酸化物系触媒が挙げられる。これらは、特に塩基性雰囲気下で高い酸素還元活性を有することが知られている。
【先行技術文献】
【特許文献】
【０００６】
【特許文献１】特許公開２０１２−４９０７５
【発明の概要】
【発明が解決しようとする課題】
【０００７】
しかしながら、強酸性のカソード環境下では、これら金属酸化物系触媒は触媒活性及び耐久性が不十分であった。
【０００８】
本発明はこうした課題に鑑みてなされたものであり、その目的は、燃料電池や電解セルなどに用いられる、金属酸化物系触媒の触媒活性及び耐久性を向上させる技術の提供にある。
【課題を解決するための手段】
【０００９】
本発明のある態様は電極材料である。当該電極材料は、酸素還元に活性を有する金属酸化物粒子を含む電極触媒と、前記金属酸化物粒子の表面の少なくとも一部を被覆する多孔性無機材料と、を備えることを特徴とする。
【００１０】
上記態様の電極材料において、前記多孔性無機材料が、シリカ（ＳｉＯ２）を含んでもよい。前記多孔性無機材料が、塩基性官能基を含んでもよい。前記塩基性官能基が、窒素原子を含んでもよい。前記塩基性官能基が、第一級アミン誘導体、第二級アミン誘導体、第三級アミン誘導体、または第四級アンモニウム誘導体のうち少なくとも１種以上を含んでもよい。前記金属酸化物が、一般式Ａ２Ｂ２Ｏ７−Ｚ（ただし、ＡおよびＢはそれぞれ金属元素を表し、Ｚは０以上１以下の数を表し、ＡはＬａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｐｂ、Ｂｉ、Ｍｎ、及びＹからなる群から選ばれる少なくとも一種を含み、ＢはＲｕ、Ｚｒ、Ｓｎ、Ｈｆ、Ｔｉ、Ｔａ、Ｎｂ、Ｖ、Ｓｂ、及びＩｒからなる群から選ばれる少なくとも一種を含む。）で表されるパイロクロア型酸化物であってもよい。
【００１１】
本発明の他の態様は膜電極接合体である。当該膜電極接合体は、イオン伝導性を有する電解質膜と、前記電解質膜の一方の面に設けられているカソード触媒層と、前記電解質膜の一方の面に設けられているアノード触媒層と、を備え、前記カソード触媒層が上述したいずれかの態様の電極材料を備えることを特徴とする。
【００１２】
本発明のさらに他の態様は燃料電池スタックである。当該燃料電池スタックは、上述した態様の膜電極接合体を備えることを特徴とする。
【００１３】
本発明のさらに他の態様は電極材料の製造方法である。当該電極材料の製造方法は、酸素還元に活性を有する金属酸化物粒子を含む電極触媒を生成する工程と、前記金属酸化物粒子の表面の少なくとも一部を多孔性無機材料で被覆する工程と、を含むことを特徴とする。
【００１４】
上述した態様の電極材料の製造方法において、前記金属酸化物粒子の表面の少なくとも一部を多孔性無機材料で被覆する工程の後に、さらに、前記多孔性無機材料の細孔表面を、塩基性官能基で修飾する工程を行ってもよい。前記塩基性官能基で修飾する工程が、前記多孔性無機材料と、有機シラン化合物とを反応させる工程であって、前記有機シラン化合物が、第一級アミノ基、第二級アミノ基、第三級アミノ基または第四級アンモニウム基のうち少なくとも１種以上を含んでもよい。
【００１５】
なお、上述した各要素を適宜組み合わせたものも、本件特許出願によって特許による保護を求める発明の範囲に含まれうる。
【発明の効果】
【００１６】
本発明によれば、燃料電池などに用いられる、金属酸化物系触媒の触媒活性及び耐久性を向上させることができる。
【図面の簡単な説明】
【００１７】
【図１】本発明の電極材料の一実施形態の構成を示す模式図である。
【図２】本発明の電極材料を、固体高分子形燃料電池用カソード材料として用いた場合における酸素還元反応の反応機構を示す模式図である。
【図３】実施形態に係る燃料電池の構造を示す模式図である。
【図４】実施例１の電極材料を被覆する多孔性無機材料（ＳｉＯ２）を撮像した透過電子顕微鏡像である。
【図５】実施例３及び比較例１の燃料電池について、初期及び電位サイクル試験後の発電試験結果を示すグラフである。
【発明を実施するための形態】
【００１８】
以下では、本発明の電極材料を固体高分子形燃料電池用カソード材料として用いる場合の一実施形態について、図面を参照しながら説明する。なお、本発明の電極材料の実施形態がこれによって何ら制限されるものではない。
【００１９】
（１）電極材料
図１は、本発明の電極材料の一実施形態の構成を示す模式図である。同図に示すように、本実施形態の電極材料１０は、酸素還元活性を有する金属酸化物粒子１１と、金属酸化物粒子１１の一部を被覆する多孔性無機材料１２と、導電材１４と、から構成され、多孔性無機材料１２の細孔表面が塩基性官能基１３で修飾されているものである。また、主として、プロトン伝導性を有する電解質（イオノマー）１５が、上記電極材料１０に混合される。
【００２０】
以下に、これらの構成要素ごとに説明する。
【００２１】
（ｉ）金属酸化物粒子
固体高分子形燃料電池用カソード材料に用いられる金属酸化物粒子１１は、酸素還元反応に活性を有するものであれば特に制限はなく、公知の触媒が使用できる。具体的には、一般式Ａ２Ｂ２Ｏ７−Ｚで表されるパイロクロア型酸化物、あるいは、Ｔｉ，Ｖ、Ｃｒ、Ｍｎ、Ｆｅ、Ｃｏ、Ｎｉ、Ｃｕ、Ｚｎ、Ｓｒ、Ｙ、Ｚｒ、Ｎｂ、Ｍｏ、Ｒｕ、Ｒｈ、Ｓｎ、Ｓｂ、Ｂａ、Ｌａ、Ｃｅ、Ｈｆ、Ｔａ、Ｗ、Ｒｅ、Ｏｓ、Ｉｒ、Ｐｂ、Ｂｉのうち少なくとも１種以上の元素を含有する金属、金属炭化物、金属窒化物または金属炭窒化物の、酸化物または部分酸化物などが挙げられる。好ましくは、非Ｐｔ触媒としては高い酸素還元活性を有する、一般式Ａ２Ｂ２Ｏ７−Ｚ（ただし、ＡおよびＢはそれぞれ金属元素を表し、Ｚは０以上１以下の数を表し、ＡはＬａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｐｂ、Ｂｉ、Ｍｎ、及びＹからなる群から選ばれる少なくとも一種を含み、ＢはＲｕ、Ｚｒ、Ｓｎ、Ｈｆ、Ｔｉ、Ｔａ、Ｎｂ、Ｖ、Ｓｂ、及びＩｒからなる群から選ばれる少なくとも一種を含む。）で表されるパイロクロア型酸化物が望ましい。
【００２２】
金属酸化物粒子の平均粒子径は、小さいほど電気化学的に有効な表面積が大きくなり触媒活性が高くなる。従って、好ましくは１００ｎｍ以下、より好ましくは２０ｎｍ以下、最も好ましくは１０ｎｍ以下であることが望ましい。なお、本発明における活性触媒粒子の平均粒径は、Ｘ線回折におけるピークの半値幅あるいは透過電子顕微鏡像より見積もることができる。
【００２３】
（ｉｉ）多孔性無機材料
多孔性無機材料１２は、固体高分子形燃料電池セル内の環境で安定であり、かつ、多孔性を有するものであればよい。具体的には、ＳｉＯ２、ＴｉＯ２、ＺｒＯ２、ＳｎＯ２などが使用できる。好ましくはＳｉＯ２を含むことが望ましい。ＳｉＯ２を含むことで、後述の塩基性官能基で、容易、かつ安定的に細孔表面を修飾することができるためである。
【００２４】
多孔性無機材料１２の平均被覆厚みは、０．５ｎｍ〜１００ｎｍであることが望ましく、より好ましくは１ｎｍ〜３０ｎｍ、さらに好ましくは２ｎｍ〜１０ｎｍが好ましい。多孔性無機材料１２の被覆厚みが０．５ｎｍより小さいと、強酸性のイオノマーが活性触媒粒子まで浸透し、十分な触媒活性及び耐久性が得られない。多孔性無機材料１２の被覆厚みが１００ｎｍより大きいと、電極反応に必要な電子伝導、イオン伝導またはガス拡散が阻害され、十分な発電性能が得られなくなる。なお、多孔性無機材料１２の被覆厚みは、透過電子顕微鏡像より見積もることができる。
【００２５】
多孔性無機材料１２の平均細孔径は、０．１ｎｍ〜１００ｎｍであることが望ましい。多孔性無機材料の平均細孔径が０．１ｎｍより小さいと、電極反応に必要なイオン伝導やガス拡散が阻害され、十分な発電性能が得られなくなる。多孔性無機材料１２の平均細孔径が１００ｎｍより大きいと、強酸性のイオノマーが細孔内部に浸透し、十分な触媒活性及び耐久性が得られない。
【００２６】
（ｉｉｉ）塩基性官能基
塩基性官能基１３は、所望の塩基性を有する官能基であればよい。具体的には、塩基性官能基１３として、窒素原子を含む有機官能基が挙げられる。塩基性官能基１３として、第一級アミン誘導体、第二級アミン誘導体、第三級アミン誘導体、第四級アンモニウム誘導体を用いることが好ましく、このうち、第四級アンモニウム誘導体を最も好ましく用いることができる。
【００２７】
塩基性官能基１３の当量は、多孔性無機材料に対して０．０１ｍｅｑ／ｇ以上であることが望ましく、好ましくは０．１ｍｅｑ／ｇ以上、より好ましくは１ｍｅｑ／ｇ以上である。塩基性官能基１３の当量が多孔性無機材料に対して０．０１ｍｅｑ／ｇより小さいと、金属酸化物粒子近傍が十分に塩基性雰囲気にならず、十分な触媒活性及び耐久性が得られない場合がある。なお、塩基性官能基１３の当量は、熱重量分析より測定される塩基性官能基１３の質量より算出することができる。
【００２８】
（ｉｖ）導電材
導電材１４は、十分な導電性を有するものであれば特に制限はなく、公知のものが使用できる。具体的には、アセチレンブラック、ケッチェンブラック、フラーレン、カーボンナノチューブ、カーボンナノオニオンなどの導電性の炭素材料、酸化チタン、酸化スズなどの導電性金属酸化物、またはこれらの混合物が挙げられる。
【００２９】
導電材１４の混合比（導電材１４の質量／（金属酸化物粒子１１の質量＋導電材１４の質量））は、５〜９５％であることが好ましい。導電材１４の混合比が５％より低いと、カソード触媒層内の電子伝導パスが確保できず、十分な発電性能が得られなくなる。導電材１４の混合比が９５％より高いと、所望の質量の金属酸化物粒子１１を含むために必要なカソード触媒層の厚さが大きくなり、電極反応に必要なイオン伝導やガス拡散が阻害され、十分な発電性能が得られなくなる。
【００３０】
（ｖ）イオノマー
イオノマー１５は、高いプロトン伝導性を有するものであれば特に制限はなく、公知のものが使用できる。好ましくは、上記高いプロトン伝導性に加えて、高いガス透過性、高い化学的耐久性を有するものが望ましい。具体的には、酸性官能基を有する、パーフルオロカーボン重合体、芳香族ポリエーテルエーテルケトン、またはポリスルホンなどが挙げられる。酸性官能基としては、スルホン酸、ホスホン酸、またはカルボン酸などが挙げられる。スルホン酸基を有するパーフルオロカーボン重合体の例として、ナフィオン（デュポン社製：登録商標）などが挙げられる。
【００３１】
イオノマー１５と金属酸化物粒子１１の混合比（イオノマー１５の質量／金属酸化物粒子１１の質量）は、特に制限されるものではなく、カソード触媒層において、電極反応に必要なプロトン伝導とガス拡散が良好になされる範囲で適宜決定すればよい。イオノマー１５と金属酸化物粒子１１の混合比は、好ましくは１％〜１０００％、より好ましくは５％〜１００％である。イオノマー１６と金属酸化物粒子１１の混合比が１％より低いと、電極反応に必要なプロトン伝導が良好になされず、十分な発電性能が得られない。イオノマー１５と金属酸化物粒子１１の混合比が１０００％より高いと、電極反応に必要なガス拡散が良好になされず、十分な発電性能が得られない。
【００３２】
このような構成とすることにより、金属酸化物粒子１１が酸性のイオノマー１５から隔離され、金属酸化物粒子近傍が塩基性雰囲気となる。これによって、金属酸化物粒子１１の触媒活性及び耐久性を向上させることができる。
【００３３】
図２は、本発明の電極材料を、固体高分子形燃料電池用カソード材料として用いた場合における酸素還元反応の反応機構を示す模式図である。金属酸化物粒子近傍が塩基性雰囲気となるため、金属酸化物粒子表面においては、下記（３）式で表される酸素還元反応が起こる。また、酸性のイオノマーと塩基性の多孔性無機材料の細孔との界面では、下記（４）式で表される水の生成反応が起こる。下記（４）式で反応するＨ＋は、イオノマー及び電解質膜を通ってアノードから伝導される。また、下記（４）式で反応するＯＨ−は、多孔性無機材料の細孔内を通って金属酸化物粒子表面から伝導される。カソード全体としては、下記（３）式と下記（４）式とを合わせた下記（５）式で表される酸素還元反応が起こり、従来公知の固体高分子形燃料電池のカソード反応と同様になる。
Ｏ２＋２Ｈ２Ｏ＋４ｅ−→４ＯＨ−・・・（３）
Ｈ＋＋ＯＨ−→Ｈ２Ｏ・・・（４）
Ｏ２＋４Ｈ＋＋４ｅ−→２Ｈ２Ｏ・・・（５）
【００３４】
（２）電極材料の製造方法
次に、本発明の電極材料の製造方法のうち、酸素還元に活性を有する金属酸化物粒子を含む電極触媒を生成する工程と、前記金属酸化物粒子の表面の少なくとも一部を多孔性無機材料で被覆する工程、及び、前記多孔性無機材料の細孔表面を、塩基性官能基で修飾する工程について説明する。
【００３５】
（ｉ）酸素還元に活性を有する金属酸化物粒子を含む電極触媒を生成する工程
酸素還元に活性を有する金属酸化物粒子を含む電極触媒を生成する工程は、特に制限されるものではなく、公知の方法を用いることができる。酸素還元に活性を有する金属酸化物粒子の具体例は、既に説明した通りであるので、ここでの説明は省略する。以下、酸素還元に活性を有する金属酸化物粒子として、一般式Ａ２Ｂ２Ｏ７−Ｚ（ただし、ＡおよびＢはそれぞれ金属元素を表し、Ｚは０以上１以下の数を表し、ＡはＬａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｐｂ、Ｂｉ、Ｍｎ、及びＹからなる群から選ばれる少なくとも一種を含み、ＢはＲｕ、Ｚｒ、Ｓｎ、Ｈｆ、Ｔｉ、Ｔａ、Ｎｂ、Ｖ、Ｓｂ、及びＩｒからなる群から選ばれる少なくとも一種を含む。）で表されるパイロクロア型酸化物を用いた場合につき、一例を説明する。
【００３６】
前記Ａのハロゲン化物または硝酸塩の水溶液である、第１の水溶液を用意する。前記Ａのハロゲン化物または硝酸塩の濃度については、特に制限されるものではないが、０．００１ｍｏｌ／Ｌ以上１ｍｏｌ／Ｌ以下であることが望ましい。第１の水溶液の温度については、特に制限されるものではないが、０℃以上６０℃以下であることが望ましい。
【００３７】
次に、前記Ｂの金属酸アルカリ水溶液である、第２の水溶液を用意する。前記Ｂの金属酸アルカリの濃度については、特に制限されるものではないが、０．００１ｍｏｌ／Ｌ以上１ｍｏｌ／Ｌ以下であることが望ましい。第２の水溶液の温度については、特に制限されるものではないが、０℃以上６０℃以下であることが望ましい。
【００３８】
次に、前記第１の水溶液および前記第２の水溶液のうちの一方を他方の中に滴下して、中和反応を行い、パイロクロア型酸化物の前駆体を生成させる。該中和反応の時間は、所望の中和反応を起こすのに十分であればよく、特に制限されるものではない。ここで、前記第１の水溶液および第２の水溶液のいずれか一方に、あらかじめ導電材を分散させてもよい。該導電材の具体例、および、導電材の混合比は、既に説明した通りであるので、ここでの説明は省略する。
【００３９】
その後、パイロクロア型酸化物の前駆体を洗浄、分離、乾燥し、最後に、焼成を行う。洗浄、分離、乾燥の方法は、特に制限されるものではなく、公知のものを利用できる。焼成時の雰囲気は、特に制限されるものではないが、不活性ガス雰囲気であることが望ましい。不活性ガスとしては、ヘリウム、窒素、アルゴンなどが挙げられる。焼成温度と焼成時間は、所望の結晶構造を形成するのに十分であればよく、特に制限されるものではないが、好ましくは、焼成温度が２５０℃以上９００℃以下、焼成時間が３０分以上１２０時間以下であることが望ましい。
【００４０】
（ｉｉ）金属酸化物粒子の表面の少なくとも一部を多孔性無機材料で被覆する工程
金属酸化物粒子の表面の少なくとも一部を多孔性無機材料で被覆する工程は、特に制限されるものではなく、公知の方法を用いることができる。以下、一例を説明する。
【００４１】
酸素還元に活性を有する金属酸化物粒子を含む電極触媒を、所定温度の溶媒に分散させる。該溶媒としては、水、エタノール、またはこれらの混合物などが挙げられるが、特に制限されるものではない。該温度についても、特に制限されるものではない。
【００４２】
次に、ｐＨ調整剤を所定量添加する。該ｐＨ調整剤は、硝酸、アンモニア、トリエチルアミンなどが挙げられるが、特に制限されるものではない。
【００４３】
次に、多孔性無機材料の前駆体１を添加し、所定時間攪拌する。多孔性無機材料の前駆体１は、加水分解−縮重合反応によりゲル化するものであればよい。具体的には、テトラエトキシシラン、メチルトリエトキシシラン、またはこれらの混合物などが挙げられる。
３−アミノプロピルトリエトキシシラン、３−（ジエチルアミノ）プロピルトリメトキシシランなどのアミノ基を有する有機シラン化合物、または、トリメチル［３−（トリエトキシシリル）プロピル］アンモニウムクロリドなどの４級アンモニウム基を有する有機シラン化合物を用いてもよい。攪拌時間は、所望の加水分解−縮重合反応を起こすのに十分であればよく、特に制限されるものではない。
【００４４】
上記工程の前に、多孔性無機材料の前駆体２を添加し、所定時間攪拌してもよい。多孔性無機材料の前駆体２は、金属酸化物粒子に選択的に吸着するものであればよい。具体的には、３−アミノプロピルトリエトキシシランなどが挙げられる。攪拌時間は、多孔性無機材料が粒子に選択的に吸着するのに十分な時間であればよく、特に制限されるものではない。
【００４５】
その後、試料を洗浄、分離、乾燥し、最後に、焼成を行う。洗浄、分離、乾燥の方法は、特に制限されるものではなく、公知のものを利用できる。焼成時の雰囲気は、特に制限されるものではないが、電極材料の導電材にカーボン材料を含む場合は、酸化反応を防ぐために、不活性ガス雰囲気、還元性ガス雰囲気、またはこれらの混合ガス雰囲気であることが望ましい。不活性ガスとしては、ヘリウム、窒素、アルゴンなどが挙げられる。還元性ガスとしては、水素などが挙げられる。焼成温度と焼成時間は、所望の細孔構造が得られる範囲で適宜決定すればよい。多孔性無機材料の前駆体１として、３−アミノプロピルトリエトキシシラン、３−（ジエチルアミノ）プロピルトリメトキシシランなどのアミノ基を有する有機シラン化合物、または、トリメチル［３−（トリエトキシシリル）プロピル］アンモニウムクロリドなどの４級アンモニウム基を有する有機シラン化合物を用いた場合は、アミノ基や４級アンモニウム基が分解・燃焼しないような雰囲気・温度・時間で焼成を行うのが望ましい。
【００４６】
（ｉｉ）多孔性無機材料の細孔表面を塩基性官能基で修飾する工程
多孔性無機材料の細孔表面を塩基性官能基で修飾する工程は、特に制限されるものではなく、公知の方法を用いることができる。具体的には、多孔性無機材料と、塩基性官能基と加水分解性基を有する有機シラン化合物とを、加水分解−縮重合反応により化学的に結合させる方法が挙げられる。以下、一例を説明する。
【００４７】
前記金属酸化物粒子の表面の少なくとも一部を多孔性無機材料で被覆する工程で得られた試料を、所定温度の溶媒に分散させる。該溶媒としては、水、エタノール、トルエン、またはこれらの混合物が挙げられるが、特に制限されるものではない。該温度についても、特に制限されるものではない。
【００４８】
次に、塩基性官能基と加水分解性基を有する有機シラン化合物を添加し、所定時間攪拌する。塩基性官能基と加水分解性基を有する有機シラン化合物としては、３−アミノプロピルトリエトキシシラン、３−（２−アミノエチルアミノ）プロピルトリメトキシシラン、［３−（フェニルアミノ）プロピル］トリメトキシシラン、［３−（メチルアミノ）プロピル］トリメトキシシラン、３−（ジエチルアミノ）プロピルトリメトキシシラン、トリメチル［３−（トリエトキシシリル）プロピル］アンモニウムクロリドなどが挙げられる。攪拌時間は、多孔性無機材料と、塩基性官能基と加水分解性基を有する有機シラン化合物とが、所望の加水分解−縮重合反応を起こすのに十分であればよく、特に制限されるものではない。なお、塩基性官能基と加水分解性基を有する有機シラン化合物を添加する前に、所定量のｐＨ調整剤を添加してもよい。該ｐＨ調整剤は、硝酸、アンモニア、トリメチルアミンなどが挙げられるが、特に制限されるものではない。
【００４９】
その後、試料を洗浄、分離、乾燥する。洗浄、分離、乾燥の方法は、特に制限されるものではなく、公知のものを利用できる。
【００５０】
その後、適宜焼成を行ってもよい。焼成時の雰囲気は、特に制限されるものではないが、電極材料の導電材にカーボン材料を含む場合は、酸化反応を防ぐために、不活性ガス雰囲気、還元性ガス雰囲気、またはこれらの混合ガス雰囲気であることが望ましい。不活性ガスとしては、ヘリウム、窒素、アルゴンなどが挙げられる。還元性ガスとしては、水素などが挙げられる。焼成温度と焼成時間は、塩基性官能基が分解しない範囲で適宜決定すればよい。
【００５１】
なお、塩基性官能基と加水分解性基を有する有機シラン化合物として、第四級アンモニウム誘導体で、対イオンがヒドロキシイオン以外のものを用いた場合は、上記工程で得られた試料を塩基性水溶液中に浸漬し、対イオンをヒドロキシイオンに置換した後、純水で洗浄するのが望ましい。塩基性水溶液としては、水酸化カリウム水溶液、水酸化ナトリウム水溶液、アンモニア水などが挙げられるが、特に制限されるものではない。浸漬時間については、対イオンをヒドロキシイオンに置換するのに十分であればよく、特に制限されるものではない。
【００５２】
（３）燃料電池
次に、本発明の一実施形態に係る燃料電池について、図面を参照しながら説明する。
【００５３】
図３は、実施形態に係る燃料電池２０の構造を示す模式図である。燃料電池２０は、平板状の膜電極接合体２１を備え、この膜電極接合体２１の両側にはセパレータ２２ａおよびセパレータ２２ｂが設けられている。セパレータ２２ａやセパレータ２２ｂを介して複数の燃料電池２０が積層されることにより、燃料電池スタックを構成する積層体が形成される。
【００５４】
膜電極接合体２１は、電解質膜２３、アノード２４ａ、およびカソード２４ｂを有する。アノード２４ａは、アノード触媒層２５ａとアノードガス拡散層２６ａとからなる積層体を有する。一方、カソード２４ｂは、カソード触媒層２５ｂとカソードガス拡散層２６ｂとからなる積層体を有する。アノード触媒層２５ａとカソード触媒層２５ｂは、電解質膜２３を挟んで対向するように設けられている。アノードガス拡散層２６ａは、電解質膜２３とは反対側のアノード触媒層２５ａの面に設けられている。また、カソードガス拡散層２６ｂは、電解質膜２３とは反対側のカソード触媒層２５ｂの面に設けられている。
【００５５】
アノード２４ａ側に設けられるセパレータ２２ａにはガス流路２７ａが設けられている。燃料供給用のマニホールド（図示せず）から、水素、または水素を含む改質ガスがガス流路２７ａに分配され、ガス流路２７ａを通じて膜電極接合体２１に水素、または水素を含む改質ガスが供給される。同様に、カソード２４ｂ側に設けられるセパレータ２２ｂにはガス流路２７ｂが設けられている。酸化剤供給用のマニホールド（図示せず）から酸化剤として空気がガス流路２７ｂに分配され、ガス流路２７ｂを通じて膜電極接合体２１に空気が供給される。
【００５６】
以下に、これらの構成要素ごとに説明する。
【００５７】
（ｉ）電解質膜
電解質膜２３は、高いガス遮断性と高いプロトン伝導性を有するものであればよい。好ましくは、高いガス遮断性と高いプロトン伝導性に加えて、高い化学的・機械的耐久性を有するものが好ましい。具体的には、酸性官能基を有する、パーフルオロカーボン重合体、芳香族ポリエーテルエーテルケトン、またはポリスルホンなどが挙げられる。酸性官能基としては、スルホン酸、ホスホン酸、またはカルボン酸などが挙げられる。スルホン酸基を有するパーフルオロカーボン重合体の例として、ナフィオン（デュポン社製：登録商標）などが挙げられる。
【００５８】
電解質膜２３の膜厚は、５〜３００μｍであることが好ましい。電解質膜２３の膜厚が５μｍより薄いと、十分なガス遮断性と機械的耐久性が得られない。電解質膜２３の膜厚が３００μｍより厚いと、プロトン伝導抵抗が大きくなり、十分な発電性能が得られない。
【００５９】
（ｉｉ）触媒層
本発明の一実施形態に係る燃料電池２０は、カソード触媒層２５ｂに、本発明の固体高分子形燃料電池用電極材料を備えることを特徴とするものである。
【００６０】
ここで用いられる本発明の固体高分子形燃料電池用電極材料については、既に説明した通りであるので、ここでの説明は省略する。
【００６１】
本発明の固体高分子形燃料電池用電極材料からなる触媒層の厚さは、好ましくは０．１〜１００μｍ、より好ましくは１〜５０μｍである。触媒層の厚さが０．１μｍより薄いと、含まれる電極材料の量が少ないため、十分な発電性能が得られない。触媒層の厚さが１００μｍより厚いと、電極反応に必要なプロトン伝導、ガス拡散が阻害され、十分な発電性能が得られない。
【００６２】
アノード触媒層２５ａには、公知の触媒層を用いることができる。アノード触媒層２５ａは、主として、導電性担体に金属粒子が担持された形態である電極触媒と、プロトン伝導性を有するイオノマーとで構成される。アノード触媒層２５ａの厚さは、本発明の高分子形燃料電池用電極材料からなる触媒層の厚さと同様の範囲でよい。
【００６３】
（ｉｉｉ）ガス拡散層
ガス拡散層２６は、ガス拡散基材により形成される。ガス拡散基材は、電子伝導性を有する多孔体で構成であればよく、公知のものが使用でき、たとえば、金属板、金属フィルム、導電性高分子、カーボンペーパー、カーボンの織布または不織布などが挙げられる。
【００６４】
（ｉｖ）セパレータ
セパレータ２２は、高い導電性と高い耐腐食性を有していればよく、公知のものが使用できる。たとえば、炭素板等のカーボン材料、またはステンレスなどが挙げられる。
【実施例】
【００６５】
以下に、本発明の電極材料の実施例について、詳細に説明する。ただし、本発明はこれら実施例に何ら限定されるものではない。
【００６６】
（実施例１）
（１）酸素還元に活性を有する金属酸化物粒子を含む電極触媒を生成する工程
硝酸鉛（ＩＩ）（Ｐｂ（ＮＯ３）２）を純水に溶解した０．１ｍｏｌ／Ｌの硝酸鉛（ＩＩ）水溶液へ、ルテニウム酸カリウム（Ｋ２ＲｕＯ４）を純水に溶解した０．１ｍｏｌ／Ｌのルテニウム酸カリウム水溶液を、ＰｂとＲｕのモル比が１：１となるよう滴下し、１時間攪拌した。その後、生成したパイロクロア型酸化物の前駆体を濾別し、純水で洗浄し、真空（１００ｔｏｒｒ）下８０℃で８時間乾燥させた。その後、得られた試料を、窒素流通下３５０℃で６時間熱処理を行った。得られた試料を、以下、Ｐｂ２Ｒｕ２Ｏ７−ｚと記す。
【００６７】
（２）金属酸化物粒子の一部を多孔性無機材料で被覆する工程
上記工程で得たＰｂ２Ｒｕ２Ｏ７−ｚを純水中に分散させ、６０℃で５分間超音波処理を行った。次に、トリエチルアミンで溶液のｐＨを約１０にし、３−アミノプロピルトリエトキシシランを添加し、６０℃で３０分間攪拌した。次に、テトラエトキシシランを添加し、６０℃で１８０分間攪拌した。その後、遠心分離により試料を回収し、６０℃で一晩乾燥させた。得られた試料を窒素流通下、３５０℃で２時間熱処理を行った。得られた試料を、以下、ＳｉＯ２／Ｐｂ２Ｒｕ２Ｏ７−ｚと記す。透過電子顕微鏡より、Ｐｂ２Ｒｕ２Ｏ７−ｚがＳｉＯ２で被覆されていることが確認できた。また、平均被覆厚みは約４ｎｍと見積もられた（図４参照）。
【００６８】
（実施例２）
（１）酸素還元に活性を有する金属酸化物粒子を含む電極触媒を生成する工程
実施例１（１）の工程に準じ、Ｐｂ２Ｒｕ２Ｏ７−ｚを得た。
【００６９】
（２）金属酸化物粒子の一部を多孔性無機材料で被覆する工程
実施例１（２）の工程に準じ、ＳｉＯ２／Ｐｂ２Ｒｕ２Ｏ７−ｚを得た。
【００７０】
（３）多孔性無機材料の細孔表面を塩基性官能基で修飾する工程
上記工程で得たＳｉＯ２／Ｐｂ２Ｒｕ２Ｏ７−ｚをトルエン中に分散させ、室温で５分間超音波処理を行った。次に、３−アミノプロピルテトラエトキシシランを添加し、室温で１２０分間攪拌した。その後、遠心分離により試料を回収し、メタノール／水（メタノール：８０ｖｏｌ％）中に分散させて、室温で３０分間攪拌し、洗浄を行った。その後、再び遠心分離により試料を回収し、１２０℃で一晩乾燥した。これにより、ＳｉＯ２／Ｐｂ２Ｒｕ２Ｏ７−ｚのＳｉＯ２細孔表面が、アミノプロピル基（ＡＰ）で修飾された電極材料を得た。熱重量分析より、ＳｉＯ２に対するアミノプロピル基（ＡＰ）の当量は、３．５ｍｅｑ／ｇと測定された。
【００７１】
（実施例３）
（１）酸素還元に活性を有する金属酸化物粒子を含む電極触媒を生成する工程
実施例１（１）の工程に準じ、Ｐｂ２Ｒｕ２Ｏ７−ｚを得た。
【００７２】
（２）金属酸化物粒子の一部を多孔性無機材料で被覆する工程
実施例１（２）の工程に準じ、ＳｉＯ２／Ｐｂ２Ｒｕ２Ｏ７−ｚを得た。
【００７３】
（３）多孔性無機材料の細孔表面を塩基性官能基で修飾する工程
上記工程で得たＳｉＯ２／Ｐｂ２Ｒｕ２Ｏ７−ｚをトルエン中に分散させ、室温で５分間超音波処理を行った。次に、トリメチル［３−（トリエトキシシリル）プロピル］アンモニウムクロリド（５０ｗｔ％メタノール溶液）を添加し、室温で１２０分間攪拌した。その後、遠心分離により試料を回収し、メタノール／水（メタノール：８０ｖｏｌ％）中に分散させて、室温で３０分間攪拌し、洗浄を行った。その後、再び遠心分離により試料を回収し、１２０℃で一晩乾燥した。得られた試料をＫＯＨ水溶液（ＫＯＨ：１０ｍＭ）中に分散させ、室温で１２０分間攪拌し、第四級アンモニウム基の対イオンをヒドロキシイオンに置換した。その後、遠心分離により試料を回収し、純水中に分散させ、室温で１２０分間攪拌し、洗浄を行った。同様の洗浄をさらに２回繰り返した後、遠心分離で試料を回収し、１２０℃で一晩乾燥した。これにより、ＳｉＯ２／Ｐｂ２Ｒｕ２Ｏ７−ｚのＳｉＯ２細孔表面が、トリメチルヒドロキシプロピルアンモニウム基（ＴＭＰＡ）で修飾された電極材料を得た。熱重量分析より、ＳｉＯ２に対するトリメチルヒドロキシプロピルアンモニウム基（ＴＭＰＡ）の当量は、３．３ｍｅｑ／ｇと測定された。
【００７４】
（比較例１）
（１）酸素還元に活性を有する金属酸化物を含む電極触媒を生成する工程
実施例１（１）の工程に準じ、Ｐｂ２Ｒｕ２Ｏ７−ｚを得た。
【００７５】
（実施例４）
（１）酸素還元に活性を有する金属酸化物粒子を含む電極触媒を生成する工程
Ｚｒフタロシアニンを低酸素分圧下、９００℃で６時間熱処理を行った。得られた試料を、以下、Ｚｒ−ＣＮＯと記す。
（２）金属酸化物粒子の一部を多孔性無機材料で被覆する工程
上記工程で得たＺｒ−ＣＮＯを純水中に分散させ、６０℃で５分間超音波処理を行った。次に、トリエチルアミンで溶液のｐＨを約１０にし、３−アミノプロピルトリエトキシシランを添加し、６０℃で３０分間攪拌した。次に、テトラエトキシシランを添加し、６０℃で１８０分間攪拌した。その後、遠心分離により試料を回収し、６０℃で一晩乾燥させた。得られた試料を窒素流通下、３５０℃で２時間熱処理を行った。得られた試料を、以下、ＳｉＯ２／Ｚｒ−ＣＮＯと記す。
【００７６】
（実施例５）
（１）酸素還元に活性を有する金属酸化物粒子を含む電極触媒を生成する工程
実施例１（１）の工程に準じ、Ｚｒ−ＣＮＯを得た。
【００７７】
（２）金属酸化物粒子の一部を多孔性無機材料で被覆する工程
実施例１（２）の工程に準じ、ＳｉＯ２／Ｚｒ−ＣＮＯを得た。
【００７８】
（３）多孔性無機材料の細孔表面を塩基性官能基で修飾する工程
上記工程で得たＳｉＯ２／Ｚｒ−ＣＮＯをトルエン中に分散させ、室温で５分間超音波処理を行った。次に、３−アミノプロピルテトラエトキシシランを添加し、室温で１２０分間攪拌した。その後、遠心分離により試料を回収し、メタノール／水（メタノール：８０ｖｏｌ％）中に分散させて、室温で３０分間攪拌し、洗浄を行った。その後、再び遠心分離により試料を回収し、１２０℃で一晩乾燥した。これにより、ＳｉＯ２／Ｚｒ−ＣＮＯのＳｉＯ２細孔表面が、アミノプロピル基（ＡＰ）で修飾された電極材料を得た。熱重量分析より、ＳｉＯ２に対するアミノプロピル基（ＡＰ）の当量は、３．５ｍｅｑ／ｇと測定された。
【００７９】
（実施例６）
（１）酸素還元に活性を有する金属酸化物粒子を含む電極触媒を生成する工程
実施例１（１）の工程に準じ、Ｚｒ−ＣＮＯを得た。
【００８０】
（２）金属酸化物粒子の一部を多孔性無機材料で被覆する工程
実施例１（２）の工程に準じ、ＳｉＯ２／ＰＺｒ−ＣＮＯを得た。
【００８１】
（３）多孔性無機材料の細孔表面を塩基性官能基で修飾する工程
上記工程で得たＳｉＯ２／Ｚｒ−ＣＮＯをトルエン中に分散させ、室温で５分間超音波処理を行った。次に、トリメチル［３−（トリエトキシシリル）プロピル］アンモニウムクロリド（５０ｗｔ％メタノール溶液）を添加し、室温で１２０分間攪拌した。その後、遠心分離により試料を回収し、メタノール／水（メタノール：８０ｖｏｌ％）中に分散させて、室温で３０分間攪拌し、洗浄を行った。その後、再び遠心分離により試料を回収し、１２０℃で一晩乾燥した。得られた試料をＫＯＨ水溶液（ＫＯＨ：１０ｍＭ）中に分散させ、室温で１２０分間攪拌し、第四級アンモニウム基の対イオンをヒドロキシイオンに置換した。その後、遠心分離により試料を回収し、純水中に分散させ、室温で１２０分間攪拌し、洗浄を行った。同様の洗浄をさらに２回繰り返した後、遠心分離で試料を回収し、１２０℃で一晩乾燥した。これにより、ＳｉＯ２／Ｚｒ−ＣＮＯのＳｉＯ２細孔表面が、トリメチルヒドロキシプロピルアンモニウム基（ＴＭＰＡ）で修飾された電極材料を得た。熱重量分析より、ＳｉＯ２に対するトリメチルヒドロキシプロピルアンモニウム基（ＴＭＰＡ）の当量は、３．４ｍｅｑ／ｇと測定された。
【００８２】
（比較例２）
（１）酸素還元に活性を有する金属酸化物を含む電極触媒を生成する工程
実施例１（１）の工程に準じ、Ｚｒ−ＣＮＯを得た。
【００８３】
＜カソード触媒スラリーの作製＞
実施例１〜６及び比較例１、２で得られた各電極材料につき、それぞれ、２０ｗｔ％Ｎａｆｉｏｎ溶液（デュポン社製：登録商標）、カーボンブラック、水、及び１−プロパノールの混合溶液中に分散させ、室温で６０分間超音波処理を行い、カソード触媒スラリーを作製した。ここで、各カソード触媒スラリーは、総体積が５０ｍｌ、水と１−プロパノールの体積比が水／プロパノール＝１／４、含まれるＰｂ２Ｒｕ２Ｏ７−ｚまたはＺｒ−ＣＮＯが０．５ｇ、Ｐｂ２Ｒｕ２Ｏ７−ｚまたはＺｒ−ＣＮＯに対するＮａｆｉｏｎの質量比が１．０、Ｐｂ２Ｒｕ２Ｏ７−ｚまたはＺｒ−ＣＮＯに対するカーボンブラックの質量比が１．０となるようにした。
【００８４】
＜カソードの作製＞
面積５ｃｍ２のガス拡散基材（カーボンペーパー）に、上記カソード触媒スラリーを塗布してカソード触媒層を形成した後、一晩乾燥させた。なお、それぞれＰｂ２Ｒｕ２Ｏ７−ｚまたはＺｒ−ＣＮＯの量が０．５ｍｇ／ｃｍ２となるようにした。
【００８５】
＜アノード触媒スラリーの作製＞
白金担持カーボンブラック（ＴＥＣ１０Ｅ５０Ｅ、田中貴金属工業株式会社）を、２０ｗｔ％Ｎａｆｉｏｎ溶液（デュポン社製：登録商標）、水、及び１−プロパノールの混合溶液中に分散させ、室温で６０分間超音波処理を行い、カソード触媒スラリーを作製した。ここで、各カソード触媒スラリーは、総体積が５０ｍｌ、水と１−プロパノールの体積比が水／プロパノール＝１／４、含まれる白金が０．５ｇ、白金に対するＮａｆｉｏｎの質量比が１．０、となるようにした。
【００８６】
＜アノードの作製＞
面積５ｃｍ２のガス拡散基材（カーボンペーパー）に、上記アノード触媒スラリーを塗布してアノード触媒層を形成した後、一晩乾燥させた。なお、それぞれ白金の量が０．５ｍｇ／ｃｍ２となるようにした。
【００８７】
＜膜電極接合体の作製＞
上記アノードと上記カソードとの間に電解質膜を狭持した状態でホットプレスを行い、膜電極接合体を作製した。ここで、電解質膜としてＮａｆｉｏｎ２１２（デュポン社製：登録商標）を用いた。また、ホットプレスの条件は、１２０℃、５ＭＰａ、１６０秒とした。
【００８８】
＜燃料電池の作製＞
上記膜電極接合体のアノード面、カソード面に、それぞれ、燃料流路が設けられたセパレータ、酸化剤流路が設けられたセパレータを配設し、燃料電池を作製した。電極の有効面積は５ｃｍ２で、燃料流路及び酸化剤流路は、ともに１流路のサーペンタイン型流路であり、燃料流路および酸化剤流路は並行流とした。
【００８９】
＜発電試験＞
実施例１〜６及び比較例１、２の燃料電池について、それぞれ下記条件で発電試験を行った。発電試験は、初期及び後述の電位サイクル試験後に行った。
アノードガス：Ｈ２、流量１００ｍｌ／ｍｉｎ
カソードガス：Ｏ２、流量１００ｍｌ／ｍｉｎ
セル温度：７０℃
アノードガス用バブラー温度：７０℃
カソードガス用バブラー温度：７０℃
【００９０】
＜電位サイクル試験＞
実施例１〜６及び比較例１、２の燃料電池について、劣化加速試験として、それぞれ下記条件で電位サイクル試験を行った。
アノードガス：Ｈ２、流量１００ｍｌ／ｍｉｎ
カソードガス：Ｎ２、流量１００ｍｌ／ｍｉｎ
セル温度：７０℃
アノードガス用バブラー温度：７０℃
カソードガス用バブラー温度：７０℃
電位走査範囲：０．０５Ｖ〜１．２Ｖ（ｖｓ  ＲＨＥ）
電位走査速度：０．５Ｖ／ｓ
電位サイクル数：１００００回
【００９１】
実施例３及び比較例１の燃料電池について、初期及び電位サイクル試験後の発電試験結果を図５に示す。初期において、実施例３の燃料電池は、比較例１の燃料電池よりも著しく高い発電性能を示した。また、比較例１の燃料電池は、電位サイクル試験後に発電性能の低下が見られたのに対し、実施例３の燃料電池は、電位サイクル試験後も初期とほぼ同等の発電性能を示した。
【００９２】
実施例１〜６及び比較例１〜２の燃料電池について、それぞれ、初期における３００ｍＡ／ｃｍ２発電時の電圧、電位サイクル後の電圧の低下量を表１に示す。
【表１】
2014220111.tif 000003
【００９３】
以上から、酸素還元に活性を有する金属酸化物粒子を含む電極触媒において、金属酸化物粒子の表面を多孔性無機材料で被覆し、さらに、多孔性無機材料の細孔表面を塩基性官能基で修飾することで、金属酸化物粒子の触媒活性及び耐久性を著しく向上させ、従来よりも高い発電性能及び耐久性が得られることがわかった。
【００９４】
本発明は、上記実施の形態に限定されるものではなく、当業者の知識に基づいて各種の設計変更等の変形を加えることも可能であり、そのような変形が加えられた実施の形態も本発明の範囲に含まれ得るものである。
【符号の説明】
【００９５】
１０  電極材料、１１  金属酸化物粒子、１２  多孔性無機材料、１３  塩基性官能基、１４  導電材、１５  電解質、２０  燃料電池、２１  膜電極接合体、２２ａ，２２ｂ  セパレータ、２３  電解質膜、２４ａ  アノード、２４ｂ  カソード、２５ａ  アノード触媒層、２６ａ  アノードガス拡散層、２５ｂ  カソード触媒層、２６ｂ  カソードガス拡散層
【図１】
2014220111.tif 000004
【図２】
2014220111.tif 000005
【図３】
2014220111.tif 000006
【図５】
2014220111.tif 000007
【図４】
2014220111.tif 000008